СТОМАТОЛОГИЧЕСКИЙ ВОССТАНОВИТЕЛЬНЫЙ МАТЕРИАЛ, СПОСОБ ЕГО ИЗГОТОВЛЕНИЯ И ЗАГОТОВКА

1. Способ изготовления стоматологического восстановительного материала, содержащего стекломатериал или стеклокерамику на основе силиката лития, характеризующийся тем, что:
а) аморфное стекло состава
2
50-70% по весу SiO,
2
10-25% по весу LiO,
8-20% по весу стабилизатора, выбранного из группы, состоящей из оксидов Zr, Hf, Ge, La, Y, Се, Ti, Zn или их смесей,
2
3
0-10% по весу AlO,
2
2
0-10% по весу KO и/или NaO, и
0-20% по весу добавок
обеспечивают в виде заготовки,
б) указанную заготовку преобразуют в стоматологический восстановительный материал посредством по меньшей мере одного процесса преобразования, причем в ходе указанного по меньшей мере одного процесса преобразования происходит по меньшей мере частичная кристаллизация за счет повышенных температур.
2. Способ по п. 1, отличающийся тем, что аморфное стекло имеет следующий состав:
2
55-64% по весу SiO,
2
15-22% по весу, предпочтительно 17-20% по весу LiO,
2
2
8-20% по весу, предпочтительно 10-15% по весу стабилизатора из группы, состоящей из ZrO, HfO, или их смесей,
2
3
0-10% по весу, предпочтительно 0,1-8% по весу, и более предпочтительно 1-5% по весу AlO,
2
2
0-10% по весу, предпочтительно 0,1-5% по весу KO и/или NaO,
2
5
0-8% по весу PO, и
0-20% по весу, предпочтительно 0,1-10% по весу добавок.
3. Способ по п. 1, отличающийся тем, что в ходе процесса преобразования заготовку подвергают воздействию тепловой энергии, предпочтительно при температуре по меньшей мере 800°C, более предпочтительно при температуре от 850°C до 1100°C, предпочтительно в течение периода времени от 10 до 120 минут.
4. Способ по п. 1, отличающийся тем, что на дальнейшем этапе с), следующим за процессом преобразования, стоматологический восстановительный материал подвергают термической обработке при температуре от 850°C до 1100°C.
5. Способ по п. 1, отличающийся тем, что добавки выбраны из группы, состоящей из агентов для зарождения кристаллов, флуоресцентных агентов, красителей, предпочтительно придающих окраску стеклу оксидов и красящих пигментов, и их смесей.
6. Способ по п. 2, отличающийся тем, что добавки выбраны из группы, состоящей из агентов для зарождения кристаллов, флуоресцентных агентов, красителей, предпочтительно придающих окраску стеклу оксидов и красящих пигментов, и их смесей.
7. Способ по п. 5,отличающийся тем, что агенты для зарождения кристаллов выбраны из группы, состоящей из оксида фосфора, оксида титана, оксида олова, и смесей указанных веществ, и благородных металлов, предпочтительно в количестве от 1 до 10% по весу, более предпочтительно от 2 до 8% по весу, и наиболее предпочтительно от 4 до 8% по весу.
8. Способ по п. 6, отличающийся тем, что агенты для зарождения кристаллов выбраны из группы, состоящей из оксида фосфора, оксида титана, оксида олова, и смесей указанных веществ, и благородных металлов, предпочтительно в количестве от 1 до 10% по весу, более предпочтительно от 2 до 8% по весу, и наиболее предпочтительно от 4 до 8% по весу.
9. Способ по п. 5, отличающийся тем, что флуоресцентные агенты выбраны из группы, состоящей из оксидов стронция, висмута, редкоземельных элементов, таких как неодим, празеодим, самарий, европий, тербий, диспрозий, гольмий, эрбий, и смесей указанных веществ, предпочтительно в количестве от 0,1 до 5% по весу, более предпочтительно от 0,5 до 4% по весу, и наиболее предпочтительно от 1 до 3% по весу.
10. Способ по п. 6, отличающийся тем, что флуоресцентные агенты выбраны из группы, состоящей из оксидов стронция, висмута, редкоземельных элементов, таких как неодим, празеодим, самарий, европий, тербий, диспрозий, гольмий, эрбий, и смесей указанных веществ, предпочтительно в количестве от 0,1 до 5% по весу, более предпочтительно от 0,5 до 4% по весу, и наиболее предпочтительно от 1 до 3% по весу.
11. Способ по п. 7, отличающийся тем, что флуоресцентные агенты выбраны из группы, состоящей из оксидов стронция, висмута, редкоземельных элементов, таких как неодим, празеодим, самарий, европий, тербий, диспрозий, гольмий, эрбий, и смесей указанных веществ, предпочтительно в количестве от 0,1 до 5% по весу, более предпочтительно от 0,5 до 4% по весу, и наиболее предпочтительно от 1 до 3% по весу.
12. Способ по п. 8, отличающийся тем, что флуоресцентные агенты выбраны из группы, состоящей из оксидов стронция, висмута, редкоземельных элементов, таких как неодим, празеодим, самарий, европий, тербий, диспрозий, гольмий, эрбий, и смесей указанных веществ, предпочтительно в количестве от 0,1 до 5% по весу, более предпочтительно от 0,5 до 4% по весу, и наиболее предпочтительно от 1 до 3% по весу.
13. Способ по п. 5, отличающийся тем, что придающие окраску стеклу оксиды выбраны из группы из оксидов железа, титана, церия, меди, хрома, кобальта, никеля, марганца, селена, серебра, индия, золота, ванадия, редкоземельных элементов, таких как неодим,
празеодим, самарий, европий, тербий, диспрозий, гольмий, эрбий, иттрий, и смесей указанных веществ, предпочтительно в количестве от 0,1 до 6% по весу, более предпочтительно от 0,5 до 5% по весу, и наиболее предпочтительно от 1 до 4% по весу, и/или красящие пигменты представляют собой легированные шпинели, предпочтительно присутствующие в количестве от 0,1 до 6% по весу, более предпочтительно от 0,5 до 5% по весу, и наиболее предпочтительно от 1 до 4% по весу.
14. Способ по п. 6, отличающийся тем, что придающие окраску стеклу оксиды выбраны из группы из оксидов железа, титана, церия, меди, хрома, кобальта, никеля, марганца, селена, серебра, индия, золота, ванадия, редкоземельных элементов, таких как неодим, празеодим, самарий, европий, тербий, диспрозий, гольмий, эрбий, иттрий, и смесей указанных веществ, предпочтительно в количестве от 0,1 до 6% по весу, более предпочтительно от 0,5 до 5% по весу, и наиболее предпочтительно от 1 до 4% по весу, и/или красящие пигменты представляют собой легированные шпинели, предпочтительно присутствующие в количестве от 0,1 до 6% по весу, более предпочтительно от 0,5 до 5% по весу, и наиболее предпочтительно от 1 до 4% по весу.
15. Способ по п. 7, отличающийся тем, что придающие окраску стеклу оксиды выбраны из группы из оксидов железа, титана, церия, меди, хрома, кобальта, никеля, марганца, селена, серебра, индия, золота, ванадия, редкоземельных элементов, таких как неодим, празеодим, самарий, европий, тербий, диспрозий, гольмий, эрбий, иттрий, и смесей указанных веществ, предпочтительно в количестве от 0,1 до 6% по весу, более предпочтительно от 0,5 до 5% по весу, и наиболее предпочтительно от 1 до 4% по весу, и/или красящие пигменты представляют собой легированные шпинели, предпочтительно присутствующие в количестве от 0,1 до 6% по весу, более предпочтительно от 0,5 до 5% по весу, и наиболее предпочтительно от 1 до 4% по весу.
16. Способ по п. 8, отличающийся тем, что придающие окраску стеклу оксиды выбраны из группы из оксидов железа, титана, церия, меди, хрома, кобальта, никеля, марганца, селена, серебра, индия, золота, ванадия, редкоземельных элементов, таких как неодим, празеодим, самарий, европий, тербий, диспрозий, гольмий, эрбий, иттрий, и смесей указанных веществ, предпочтительно в количестве от 0,1 до 6% по весу, более предпочтительно от 0,5 до 5% по весу, и наиболее предпочтительно от 1 до 4% по весу, и/или красящие пигменты представляют собой легированные шпинели, предпочтительно присутствующие в количестве от 0,1 до 6% по весу, более предпочтительно от 0,5 до 5% по весу, и наиболее предпочтительно от 1 до 4% по весу.
17. Способ по п. 9, отличающийся тем, что придающие окраску стеклу оксиды выбраны из группы из оксидов железа, титана, церия, меди, хрома, кобальта, никеля, марганца, селена, серебра, индия, золота, ванадия, редкоземельных элементов, таких как неодим, празеодим, самарий, европий, тербий, диспрозий, гольмий, эрбий, иттрий, и смесей указанных веществ, предпочтительно в количестве от 0,1 до 6% по весу, более предпочтительно от 0,5 до 5% по весу, и наиболее предпочтительно от 1 до 4% по весу, и/или красящие пигменты представляют собой легированные шпинели, предпочтительно присутствующие в количестве от 0,1 до 6% по весу, более предпочтительно от 0,5 до 5% по весу, и наиболее предпочтительно от 1 до 4% по весу.
18. Способ по п. 10, отличающийся тем, что придающие окраску стеклу оксиды выбраны из группы из оксидов железа, титана, церия, меди, хрома, кобальта, никеля, марганца, селена, серебра, индия, золота, ванадия, редкоземельных элементов, таких как неодим, празеодим, самарий, европий, тербий, диспрозий, гольмий, эрбий, иттрий, и смесей указанных веществ, предпочтительно в количестве от 0,1 до 6% по весу, более предпочтительно от 0,5 до 5% по весу, и наиболее предпочтительно от 1 до 4% по весу, и/или красящие пигменты представляют собой легированные шпинели, предпочтительно присутствующие в количестве от 0,1 до 6% по весу, более предпочтительно от 0,5 до 5% по весу, и наиболее предпочтительно от 1 до 4% по весу.
19. Способ по п. 11, отличающийся тем, что придающие окраску стеклу оксиды выбраны из группы из оксидов железа, титана, церия, меди, хрома, кобальта, никеля, марганца, селена,
серебра, индия, золота, ванадия, редкоземельных элементов, таких как неодим, празеодим, самарий, европий, тербий, диспрозий, гольмий, эрбий, иттрий, и смесей указанных веществ, предпочтительно в количестве от 0,1 до 6% по весу, более предпочтительно от 0,5 до 5% по весу, и наиболее предпочтительно от 1 до 4% по весу, и/или красящие пигменты представляют собой легированные шпинели, предпочтительно присутствующие в количестве от 0,1 до 6% по весу, более предпочтительно от 0,5 до 5% по весу, и наиболее предпочтительно от 1 до 4% по весу.
20. Способ по п. 12, отличающийся тем, что придающие окраску стеклу оксиды выбраны из группы из оксидов железа, титана, церия, меди, хрома, кобальта, никеля, марганца, селена, серебра, индия, золота, ванадия, редкоземельных элементов, таких как неодим, празеодим, самарий, европий, тербий, диспрозий, гольмий, эрбий, иттрий, и смесей указанных веществ, предпочтительно в количестве от 0,1 до 6% по весу, более предпочтительно от 0,5 до 5% по весу, и наиболее предпочтительно от 1 до 4% по весу, и/или красящие пигменты представляют собой легированные шпинели, предпочтительно присутствующие в количестве от 0,1 до 6% по весу, более предпочтительно от 0,5 до 5% по весу, и наиболее предпочтительно от 1 до 4% по весу.
21. Способ по любому из пп. 1-20, отличающийся тем, что добавки выбраны из группы, состоящей из оксида бора, фтора, оксида бария, оксида стронция, оксида магния, оксида цинка, оксида кальция, оксида иттрия, оксида титана, оксида ниобия, оксида тантала, оксида лантана, и смесей указанных веществ, предпочтительно в количестве от 0,1 до 5% по весу.
22. Способ по любому из пп. 1-20, отличающийся тем, что процесс преобразования представляет собой процесс литья по выплавляемым восковым моделям, предпочтительно формование, литье, прессование или их комбинации.
23. Способ по любому из пп. 1-20, отличающийся тем, что перед стоматологическим применением стоматологический восстановительный материал подвергают конечной обработке, предпочтительно представляющей собой полировку, глазурование, герметизацию, нанесение покрытия и облицовку облицовочной керамикой или глазурью.
24. Заготовка, имеющая следующий состав:
2
55-70% по весу SiO,
2
10-25% по весу LiO,
2
2
8-20% по весу стабилизатора из группы, состоящей из ZrO, HfO, или их смесей,
2
3
0-10% по весу AlO,
2
2
0-10% по весу KO и/или NaO, и
0-20% по весу добавок.
25. Заготовка по п. 24, имеющая следующий состав:
2
55-64% по весу SiO,
2
15-22% по весу, предпочтительно 17-20% по весу LiO,
2
2
8-20% по весу, предпочтительно 10-15% по весу стабилизатора из группы, состоящей из ZrO, HfO или их смесей,
2
3
0-10% по весу, предпочтительно 0,1-8% по весу, и более предпочтительно 1-5% по весу AlO,
2
2
0-10% по весу, предпочтительно 0,1-5% по весу KO и/или NaO,
2
5
0-8% по весу PO, и
0-20% по весу, предпочтительно 0,1-10% по весу добавок.
26. Стоматологический восстановительный материал, который может быть изготовлен с помощью способа по любому из пп. 1-23.
27. Стоматологический восстановительный материал по п. 26, отличающийся тем, что указанный стоматологический восстановительный материал имеет степень кристаллизации по меньшей мере 5%, предпочтительно 50%, и/или указанный стоматологический восстановительный материал обладает прочностью по меньшей мере 200 МПа, предпочтительно по меньшей мере 250 МПа (измеренной в соответствии с DIN ISO 6872).
28. Стоматологический восстановительный материал по п. 26, отличающийся тем, что указанный стоматологический восстановительный материал подвергают конечной обработке, предпочтительно представляющей собой полировку, глазурование, герметизацию, нанесение покрытия или облицовку облицовочной керамикой или глазурью, и окончательно обработанный стоматологический восстановительный материал обладает прочностью по меньшей мере 250 МПа, предпочтительно 300 МПа (измеренной в соответствии с DIN ISO 6872).
29. Стоматологический восстановительный материал по п. 27, отличающийся тем, что указанный стоматологический восстановительный материал подвергают конечной обработке, предпочтительно представляющей собой полировку, глазурование, герметизацию, нанесение покрытия или облицовку облицовочной керамикой или глазурью, и окончательно обработанный стоматологический восстановительный материал обладает прочностью по меньшей мере 250 МПа, предпочтительно 300 МПа (измеренной в соответствии с DIN ISO 6872).
30. Стоматологический восстановительный материал по любому из пп. 26-29, отличающийся тем, что указанный стоматологический восстановительный материал представляет собой вкладку, накладку, мостовидный протез, абатмент, облицовку, винир, фасетку, коронку, частичную коронку, каркас или основу коронки.